(57)【特許請求の範囲】
【請求項１】
リチウム層（１）で被覆された、銅又はニッケルから構成される基板（２）を製造する方法であって、
銅酸化物で作られたメディエータ層（３）が、銅で作られた基板（２）の表面に塗布されるか、あるいは、ニッケル酸化物で作られたメディエータ層（３）が、ニッケルで作られた基板（２）の表面に塗布され、
前記メディエータ層（３）の表面が、液体リチウムに押しつけられ、前記メディエータ層（３）は少なくとも部分的な還元によって前記液体リチウムと反応し、続いて前記液体リチウムが、固相に変わり、コーティング（１）がリチウムから形成される、方法。
【請求項２】
前記メディエータ層（３）が、前記リチウム層（１）のリチウムに接して反応して、媒介界面又は境界層を形成することを特徴とする、請求項１に記載の方法。
【請求項３】
前記メディエータ層（３）が、熱酸化、気相コーティング操作、湿式化学コーティング、及び／又は熱処理によって形成されることを特徴とする、請求項１または２に記載の方法。
【請求項４】
前記リチウム層（１）のリチウムが、レーザ融解、加熱装置を用いた融解、ナイフコーティング、スロットダイを用いた塗布、噴射、展着、浸漬コーティング、溶射、及び／又はラミネーションによって前記メディエータ層（３）上に塗布されることを特徴とする、請求項１〜３のいずれか一項に記載の方法。
【請求項５】
前記メディエータ層（３）が、０．１ｎｍから１０００ｎｍまでの間の厚みで形成されることを特徴とする、請求項１〜４のいずれか一項に記載の方法。
【請求項６】
リチウム層（１）およびメディエータ層（３）を有する基板（２）であって、
前記基板（２）が銅で構成されかつ前記メディエータ層（３）が銅酸化物で構成されるか、あるいは、前記基板（２）がニッケルで構成されかつ前記メディエータ層（３）がニッケル酸化物で構成され、
前記メディエータ層（３）と前記リチウム層（１）との間の媒介界面又は境界層は、少なくとも、前記メディエータ層（３）の構成材料の液体リチウムとの部分的な還元生成物を含む、基板（２）。
【請求項７】
アノードとして、請求項６に記載の基板を有する電池セル。
【発明の詳細な説明】
【技術分野】
【０００１】
本発明は、メディエータ層を用いてアルカリ金属で被覆された基板を製造する方法、メディエータ層、及び被覆された基板に関する。
【０００２】
リチウムベース電池の技術は、多数あり、金属リチウムアノードが、例えばリチウムイオン電池、リチウム硫黄電池、固体電池、又はリチウム空気電池の場合のように、エネルギー密度を高める鍵となる。箔の厚さが５０μｍ未満で箔の幅が１００ｍｍを超える、必要とされるリチウム箔に現在使用されている押出成形及び圧延等の生産技術は、リチウムの機械的特性によって決まる限界に達しているため、指定された寸法の圧延製品を製造するために利用可能なプロセスがなく、これは、より大きなセルの形態の電池技術のスケールアップに対する障壁である。
【０００３】
リチウムの低い機械的安定性にも関わらず薄い材料を得るために、薄いリチウム箔は、銅箔にラミネートされる；しかしながら、これは、求められる厚さを実現することができない。蒸着のプロセスによる銅箔上への金属リチウムの堆積は、例えば、国際公開２００５／００１１５７Ａ２号に開示されている。この方法の欠点は、堆積が生じる速度が比較的遅く、銅箔だけでなく基板付近のシステムの構成要素もリチウムで被覆されるため、システムのメンテナンス、修理、及び洗浄にかなりの労力及びコストがかかることである。
【０００４】
同様の欠点は、リチウムの電気化学的堆積に影響する。融解物からのリチウムの直接堆積もまた、金属融解物の高い表面超量によって銅箔又は同様の基板の濡れが悪いため、同様に容易に可能ではなく、このルートによっても、求められる厚さを得ることができない。
【０００５】
したがって、本発明の目的は、述べられた欠点を回避する方法を提案することであり、それは、大きな面積及び薄い厚さのアルカリ金属を堆積することを可能にする。
【０００６】
この目的は、本発明によれば、請求項１に主張される方法と、請求項１１及び１２に主張される被覆された基板と、によって達成される。有利な実施形態及び展開は、従属請求項に記載されている。
【０００７】
アルカリ金属で被覆された基板を製造する方法は、メディエータ層が、基板の表面に塗布されるステップを備える。メディエータ層は、少なくとも部分的な化学的還元によってアルカリ金属と反応する材料で作られている。メディエータ層の表面は、アルカリ金属に押しつけられ、続いてアルカリ金属は、固相に変わり、アルカリ金属でコーティングが形成される。
【０００８】
メディエータ層は、メディエータ層の少なくとも部分的な化学的還元によって、アルカリ金属と化学的に反応し、及び／又は合金を形成し、アルカリ金属による基板の濡れが改善され、したがって比較的大きな面積でも被覆され、及び／又は、比較的厚い厚さを達成することができる。アルカリ金属は、塗布時又は押し付け時に、気体、液体、又は固体であってもよい。メディエータ層は、典型的には、気相又は液相から、又は固相として塗布される。アルカリ金属の塗布に続いて、アルカリ金属は、熱還元によって、固相又は固体凝集状態に変わってもよい。メディエータ層の表面は、好ましくは高温で、特に好ましくは塗布されるアルカリ金属の融解温度で、アルカリ金属と濡れる又は接触する。
【０００９】
メディエータ層は、ケイ素、すず、アンチモン、アルミニウム、マグネシウム、ビスマス又は記載された化学元素の合金から形成されてもよく、又は記載された元素又は合金を含んでいてもよい。これらの元素又は合金は、好ましくはリチウム等のアルカリ金属と合金を形成する。
【００１０】
メディエータ層は、例えば、酸化物材料の還元により、アルカリ金属と接しており、反応して媒介界面又は境界層を形成する材料から形成されてもよい。酸化物材料は、好ましくはケイ素、すず、鉛、アルミニウム、亜鉛、アンチモン、鉄、ニッケル、銅、コバルト、マンガン、チタン、クロム、バナジウム、及び／又はタングステンの酸化物から形成される。メディエータ層は、典型的には、アルカリ金属と反応して、金属酸化物の少なくとも部分的な還元によって媒介境界層を形成する。
【００１１】
それは、メディエータ層が、化学反応として、アルカリ金属のインターカレーション（例えばグラファイトにおける）又はインサーション（例えばＬｉＭｅＯ２における）、合金の形成、又は還元による物理的な変換（転換）を可能にする。還元による物理的な変換は、Ｃｕ２Ｏ＋２Ｌｉ→Ｌｉ２Ｏ＋２Ｃｕ又はＮｉＯ＋２Ｌｉ→Ｌｉ２Ｏ＋Ｎｉとして行われることが好ましい。
【００１２】
メディエータ層は、典型的には、これらが液体リチウムによって容易に還元可能であるため、Ｃｕ２Ｏ又はＮｉＯとして設計される。しかしながら、メディエータ層は、これらの材料がインターカレーションだけでなくインサーションを可能にするため、リチウム金属酸化物（ＬｉＣｏＯ２、ＬｉＮｉＯ２、ＬｉＦｅＰＯ４、ＬｉＭｎＯ２、Ｌｉ２Ｍｎ３ＮｉＯ８、ＬｉＮｉＣｏＭｎＯ２、ＬｉＮｉＣｏＡｌＯ２、Ｌｉ４Ｔｉ５Ｏ１２、又はこれらの誘導体等）又はグラファイト状のカーボンから形成されてもよい。
【００１３】
メディエータ層は、熱酸化、気相コーティング操作、好ましくは、スパッタリング及び／又は化学蒸着（ＣＶＤ）、湿式化学コーティング、及び／又は熱処理によって形成されてもよい。特に、ここでの銅箔又はニッケル箔の熱酸化は、メディエータ層の速くかつ効果的な形成を可能にする。
【００１４】
アルカリ金属は、典型的には、レーザ融解、加熱装置を用いた融解、ナイフコーティング、スロットダイを用いた塗布、噴射、展着、浸漬コーティング、気相方法、溶射、及び／又はラミネーションによって塗布される。記載された方法は、アルカリ金属を溶解させ又は気体状態に変え、既定の寸法でメディエータ層の表面に塗布されることを可能にする。しかしながら、メディエータ層は、気相からのアルカリ金属の堆積の文脈で、物理的蒸着（ＰＶＤ）において使用されてもよい。
【００１５】
メディエータ層は、典型的には、続くアルカリ金属のための基板の十分な被覆を達成するために、０．１ｎｍから１０００ｎｍまでの間、好ましくは１ｎｍから５００ｎｍまでの間、特に好ましくは１０ｎｍから２００ｎｍまでの間の厚みで形成される。
【００１６】
特にリチウムが薄い層が重要な電池の塗布に使用されるため、アルカリ金属は、好ましくは、リチウム又はナトリウムである。基板は、銅、ニッケル、炭素繊維、又はポリエチレン、ポリプロピレン、ポリイミド、及び／又は、述べられた材料を含むポリマーから形成されてもよい。
【００１７】
基板は、好ましくは銅又はニッケルで形成され、及び／又は、銅又はニッケルを含み、メディエータ層は、銅基板の場合、銅酸化物から形成され、ニッケル基板の場合、ニッケル酸化物から形成される。
【００１８】
基板は、典型的には、非多孔質の固体である。基板は、好ましくは２０μｍ未満の厚さ、特に好ましくは１０μｍ未満の厚さを有する薄い平面箔である。
【００１９】
熱酸化は、最大の速さ及び効率を備える十分に厚い酸化物層を生成するために、２分以下、好ましくは１．５分以下、特に好ましくは１分未満の期間にわたって行われてもよい。
【００２０】
したがって、記載された方法によって製造された被覆された基板は、基板‐メディエータ層は‐アルカリ金属層の層配列を含む。アルカリ金属層の塗布の前に、基板は、アルカリ金属と化学的に反応する材料から形成されたメディエータ層を有する。そのため、被覆された基板は、既に記載された性質を有していてもよく、特に、記載された方法によって製造されてもよい。基板は、典型的には、電池セルにおいてアノードとして使用される。
【００２１】
本発明の例示的な実施形態を図面に示し、図１から図１０を参照して以下に説明する。
【図面の簡単な説明】
【００２２】
【図１】図１は、加熱されたノズルによって塗布されるアルカリ金属の概略側面図を示す。
【図２】図２は、加熱されたリザーバによって塗布されるアルカリ金属の図１に対応する図を示す。
【図３】図３は、レーザ融解によって塗布されるアルカリ金属の図１に対応する図を示す。
【図４】図４は、ナイフコーティングによって塗布されるアルカリ金属の図１に対応する図を示す。
【図５】図５は、展着によって塗布されるアルカリ金属の図１に対応する図を示す。
【図６】図６は、浸漬によって塗布されるアルカリ金属の図１に対応する図を示す。
【図７】図７は、噴射によって塗布されるアルカリ金属の図１に対応する図を示す。
【図８】図８は、連続的ノズルによって塗布されるアルカリ金属の図１に対応する図を示す。
【図９】図９は、圧力ロールによって塗布されるアルカリ金属の図１に対応する図を示す。
【図１０】図１０は、グライドによって塗布されるアルカリ金属の図１に対応する図を示す。
【発明を実施するための形態】
【００２３】
図１は、概略側面図に、アルカリ金属１としてリチウムで被覆された基板２を製造する方法を示す。基板２は、示された例示的な実施形態において、熱酸化によってメディエータ層３として銅酸化物層を備える銅箔である。したがって、メディエータ層３は、基板と直接すなわち即時に接触している。リチウムは、加熱されたノズル５を用いて融解される。リチウム箔は、電気的に加熱されたノズル５を通ってそのプロセスで融解する。基板２は、ノズル５の下の同一平面を通って運ばれ、メディエータ層３は、基板上に順々に配置される。次に、融解したリチウムは、ノズル５に面するメディエータ層３の表面に衝突し、それは、冷却されて固体凝集状態に戻り、メディエータ層３に直接接触する不浸透性リチウム層が形成される。
【００２４】
図２に示すように、図１に対応する図では、好ましくは電気的に加熱されたリザーバ６もまた、溶解されたリチウムを収容し、リザーバ６のスロットダイによってメディエータ層３にリチウムを塗布してもよく、この停止ダイは、基板２に面している。この場合のリザーバ６は、漏斗の形状を有し、スロットダイを通る標的出口流れを可能にする。この図及び以下の図において繰り返される特徴には、同じ参照符号が付されている。
【００２５】
図３に示される本発明のさらなる実施形態では、レーザ放射源４は、基板２又はメディエータ層３上において、電磁レーザ放射を箔状のリチウムの衝突点に向け、この時点で箔状のリチウムは溶解し、銅酸化物メディエータ層３によって基板２上に配置される。
【００２６】
図４に再現されるさらなる実施形態では、基板２は、加熱され、リチウムは、アルカリ金属１として基板２上に融解して存在する。コーティングナイフ７を用いて、リチウムは、定められた厚さで削り取られてメディエータ層３に塗布され、前述のように塗布されるアルカリ金属１に面している。
【００２７】
図５に示される例示的な実施形態では、冷たいリチウム箔は、温かい基板２上を通過する。この場合、基板２は、電気オーブンを通過し、そのプロセスにおいて加熱される。冷たいリチウム箔の基板２への展着は、基板２に塗布されたメディエータ層３上の衝突点においてリチウム箔の融解を引き起こし、融解したリチウム箔は、メディエータ層３を表面上濡らす。したがって、冷却後、不浸透性リチウムコーティングが再び存在する。
【００２８】
次に、図６は、概略側面図において、融解されたリチウムを含む加熱されたタンク８を示す。メディエータ層３が塗布された基板２は、タンク８を通過する。タンク８から出ると、スクレーパ９で過剰の英知有無を書き落とし、両側における層の厚さが同一である基板２上にリチウムの層を確立することができる。
【００２９】
図７は、メディエータ層３を備える基板２のコーティングが噴射コーティングによって達成される例示的な実施形態を示し、アルカリ金属は、噴射ノズル１０から噴射ノズル１０の下を通る基板上に堆積される。
【００３０】
図８に再現された例示的な実施形態の場合、基板２は、両側からの基板２への固体リチウムの誘導によって、両側が被覆される。リチウムが基板２又は基板２の両側に配置されたメディエータ層３に衝突して融解する前に、基板２が加熱された連続したノズル１１を通過するため、基板２は、不浸透性のリチウム層が形成されるように被覆されている。
【００３１】
図９に示すさらなる例示的な実施形態では、基板２は、圧力ロール方法によって被覆され、加熱されたアプリケータロールの表面くぼみに液体リチウムを導入し、ロールとともに液体リチウムを基板２上に輸送することにより、それは、メディエータ層３に衝突し、堆積する。
【００３２】
図１０に示されるさらなる例示的な実施形態では、基板２は、リチウム融解浴上で基板を均一に誘導することによって被覆され、基板２は、リチウム表面とちょうど接触している。この表面接触描画では、それが呼ばれるように、層の厚さの調整は、基板２の移動速度を含む要因によって成される。コーティング幅は、リチウム融解浴の幅によって引き受けられ、その幅がリチウム融解浴よりも大きい場合、被覆されていないマージンが生成される。
【００３３】
したがって、様々な実施形態で説明される方法は、薄い‐典型的には、厚さが０．１ｎｍから１０００ｎｍまでの間であるリチオフィリック（lithiophilic）なメディエータ層３の塗布によって、様々な基板２上にリチウムの広範な堆積を可能にする。使用可能な基板材料の例には、銅箔、ニッケル箔、穴あき金属箔、炭素繊維、特に炭素繊維マット、カーボンナノチューブ製の不織ウェブ（ＣＮＴ不織）、金属ワイヤ織布、又はポリイミドフィルム、ポリイミド繊維織布、又はポリイミド繊維レイドスクリム（laid polyimide fiber scrim）などの高分子基板２、を含む。
【００３４】
メディエータ層３は、ケイ素、すず、アンチモン、アルミニウム、マグネシウム、ビスマス、又はＣｕＳｎ等の述べられた化学元素の合金を材料として形成される。あるいは、メディエータ層３は、液体リチウムと接触し、反応して媒介界面を形成する材料製であってもよく、例えば、例えばアルミニウム酸化物等のリチウムと合金を形成する材料を形成する酸化物材料の還元によって反応する。これは、例えば、リチウムのインターカレーション又はインサーションを可能にする材料を通って実現されてもよい。これらは、特に、リチウムイオン電池において活物質として用いられる材料、例えば、ＬｉＣｏＯ２、ＬｉＮｉＯ２、ＬｉＦｅＰＯ４、ＬｉＭｎＯ２、Ｌｉ２Ｍｎ３ＮｉＯ８、ＬｉＮｉＣｏＭｎＯ２、ＬｉＮｉＣｏＡｌＯ２、Ｌｉ４Ｔｉ５Ｏ１２、又はグラファイト状のカーボンであってもよい。あるいは、しかしながら、液体リチウムと接触し、反応してインターカレーション又はインサーション又は他の化学反応を可能にする化合物を与える材料であってもよく、変換材料の例としては、インターカレーション又はインサーションがない代わりに、例えば金属酸化物が、酸化バナジウム、酸化マンガン、酸化鉄、酸化銅、硫黄又は硫化物に直接（可逆的に）変えられる。リチウムの代わりに、それは、融解から同質層の形成のためにナトリウムを利用することも同様に可能である。変換材料の反応例は、次の通りである：ＭｅＯ＋２Ｌｉ→Ｍｅ＋Ｌｉ２Ｏ
【００３５】
一般的に言って、リチウム又はナトリウムによって少なくとも部分的に（完全にだけでなく）還元される酸化物メディエータ層３は、使用可能である。したがって、この酸化物メディエータ層は、金属酸化物を含み、以下の元素の酸化物又は酸化化合物が金属酸化物として適切である：マグネシウム、アルミニウム、ケイ素、カルシウム、チタン、バナジウム、クロム、マンガン、鉄、コバルト、ニッケル、銅、亜鉛、ジルコニウム、モリブデン、インジウム、すず、アンチモン、鉛、ビスマス。
【００３６】
アルカリ金属１の塗布に関し、メディエータ層３を形成するために使用可能な様々な可能な手順がある。例えば、厚さ１２μｍの銅箔は、予熱されたマッフル炉内（又は連続基板用の高温連続オーブン内）において３００℃から５００℃で表面酸化可能であり、メディエータ層３として機能する厚さが０．１ｎｍから１０００ｎｍまでの薄い酸化物層を生成する。同様に、厚さが２０μｍのニッケル箔の酸化によって、ニッケル酸化物メディエータ層は、６００℃で形成可能である。Ｃｕ２Ｏの形成は、Ｘ線解析（ＸＲＤ）によって実証可能である。続いて、Ａｒ環境で、固体リチウムを２００℃に加熱された酸化された銅箔と接触させ、リチウムの融解させることが可能である。そして、図４に示すように、コーティングナイフ７を使用して、厚さが２０μｍから１６０μｍのリチウム層を生成可能である。
【００３７】
上述の例示的な実施形態の場合、方法のパラメータは、意図する用途に適合可能である。銅箔は、好ましくは３００℃で１分間処理され、溶解したリチウムによって非常に効果的に濡れることが可能な厚さ約１０ｎｍのＣｕ２Ｏ層を形成する。４００〜５００℃では、処理時間は、１分間未満であるが、ＣｕＯ等のあまり好ましくない酸化銅も形成される。
【００３８】
この例示的な実施形態の変形例では、メディエータ層３は、基板２上の特定の領域にのみ生成される。これによって、これらの領域にのみ基板２上にリチウム層を作ることが可能である。それに応じて、パターン化されたリチウム層及び／又は、幾何学的形状の実現、又は電流コレクトタブ等のための被覆されていないマージン領域の生成が可能である。
【００３９】
さらなる例示的な実施形態では、炭素繊維不織布（Freudenberg H14）をＳｎＣｌ２又はＳｂＣｌ３のエタノール溶液（０．１５Ｍ）に３０秒含侵させ、５分間乾燥し、予熱されたマッフル炉内において３００℃５分間空気中で熱処理可能である。その後、酸素が存在しない状態で７００℃６０分間、還元が行われる。このようにして製造された基板２は、続いてリチウム融解物に浸漬される。
【００４０】
他の例示的な実施形態では、銅織布（ワイヤ厚さが０．０５ｍｍ、メッシュサイズ０．２ｍｍ）もまた、銅箔と同じ条件下で処理可能であり、リチウムで被覆されている、又はＥＤ箔と呼ばれる粗い銅箔を使用し、１桁以下のμｍ範囲の樹状銅構造を持ち、電着を行うと、熱酸化によって濡れ製のある状態に変わる。
【００４１】
例えば、リチウムビーズは、銅箔の未処理表面上での濡れに不向きであるが、リチウムビーズは、上述のように処理された表面の場合、アルゴンで約２００℃まで加熱すると、箔表面を濡らすことが可能である。したがって、リチウムイオン電池、リチウム空気電池、リチウム硫黄電池又は固体電池等の二次電池用電極、又はリチウムチオリム塩化物電離、リチウムマンガン酸化物電池、リチウム硫黄酸化物電池、リチウムカーボン一フッ化物電池、リチウム要素電池又はリチウム鉄硫化物電池等の一次電池用電極を製造することができる。
【００４２】
例示的な実施形態でのみ開示されている様々な実施形態の特徴は、互いに組み合わせて個々で請求可能である。
【図１】
0006918982.tif 000002
【図２】
0006918982.tif 000003
【図３】
0006918982.tif 000004
【図４】
0006918982.tif 000005
【図５】
0006918982.tif 000006
【図６】
0006918982.tif 000007
【図７】
0006918982.tif 000008
【図８】
0006918982.tif 000009
【図９】
0006918982.tif 000010
【図１０】
0006918982.tif 000011